(57)【要約】  【課題】ブロッキング、ロール汚れ、皮膜破れを防止し、大掛かりな装置を不要とし、生産性が高いと共に環境負荷も低くなる。  【解決手段】結晶性ポリエチレン樹脂、石油樹脂及びＰＰワックスをベースとし、これに炭酸カルシウム、タルク等の無機物フィラー、又は、融点１５０℃以下の有機物フィラーを５〜２０重量部、並びに、シリコンマスターバッチを０．１〜１．０重量部添加した。この防湿性組成物Ｃを押出し機で混練し、ホッパー１に投入し、Ｔダイ２から紙基材３の片面に積層させることにより、防湿層６をラミネート塗工してなる離解性防湿紙７を得た。【選択図】図１
2007045890.tif 000002
【特許請求の範囲】
【請求項１】
結晶性ポリエチレン樹脂、石油樹脂及びポリプロピレンワックスをベースとする組成物に、炭酸カルシウム、タルク、酸化チタン、雲母、水酸化アルミニウム等の無機物フィラーを５〜２０重量部、及び、シリコンマスターバッチを０．１〜１．０重量部添加したことを特徴とする防湿性組成物。
【請求項２】
結晶性ポリエチレン樹脂、石油樹脂及びポリプロピレンワックスをベースとする組成物に、融点１５０℃以下の有機物フィラーを５〜２０重量部、及び、シリコンマスターバッチを０．１〜１．０重量部添加したことを特徴とする防湿性組成物。
【請求項３】
結晶性ポリエチレン樹脂、石油樹脂及びポリプロピレンワックスをベースとする組成物に、炭酸カルシウム、タルク、酸化チタン、雲母、水酸化アルミニウム等の無機物フィラー及び融点１５０℃以下の有機物フィラーを５〜２０重量部、並びに、シリコンマスターバッチを０．１〜１．０重量部添加したことを特徴とする防湿性組成物。
【請求項４】
紙基材の少なくとも片面に、請求項１、２又は３記載の防湿性組成物からなるラミネート層を有することを特徴とする離解性防湿紙。
【発明の詳細な説明】
【技術分野】
【０００１】
本発明は防湿性組成物及び離解性防湿紙に関するものであり、特に、結晶性ポリエチレン樹脂、石油樹脂及びポリプロピレンワックスを主成分とし、各種防湿包装材料などに幅広く使用される防湿性組成物及び離解性防湿紙に関するものである。
【背景技術】
【０００２】
従来、結晶性の高い汎用樹脂であるポリエチレン樹脂をベースに、石油樹脂及びポリプロピレンワックスを離解性付与材として溶融混合し、紙基材に押出しコートしたものが知られている。これによれば、紙の皮膜強度を上げることが可能であり、折り曲げによる防湿性の低下が少なく、離解物の溶融粘着性も少ない（例えば、特許文献１）。
【特許文献１】特開２００２−３６６０号
【発明の開示】
【発明が解決しようとする課題】
【０００３】
特許文献１記載の従来技術は、結晶性ポリエチレン樹脂の特徴であるヒートシール強度が強いという特性を有する。しかし、このことが逆に欠点となり、紙表面にてブロッキングを起こしやすいという欠点があった。例えば、Ａ２コート紙の平判包装に使用した場合、特に夏季に製品を積み上げたときは、高温多湿と製品の積み上げ荷重により、コート紙表面とブロッキングを起こし、内容物の製品価値を低下させることがあった。
【０００４】
このように、ポリエチレン樹脂に離解性を付与して成る従来品は、コート紙表面とブロッキングを起こす等の問題がある他に、製品価値向上及び生産性などの観点から、改善すべき点が多々あった。
【０００５】
例えば、離解性を有する防湿紙の製造方法として、水性樹脂（エマルション樹脂）組成物をクラフト紙（基材）等の表面に、エアーナイフ等の塗工装置により塗布乾燥する方法がある。しかし、エマルション樹脂の価格が高く、水分を蒸発乾燥する方式であるために、大掛かりな装置が必要であり、生産性が悪いうえに、排水処理等の環境負荷も高い。
【０００６】
また、ホットメルト組成物をダイコータ等で塗工する方法においては、残留樹脂の再利用も可能であり、水分を乾燥させる装置が必要でないので、大掛かりな装置が不要になり、生産性が高く、環境負荷も低い。
【０００７】
しかしながら、古紙として再利用する際、パルパーで細分化した樹脂組成物の離解物が抄紙機のドライヤーの熱に溶融粘着し、ロール汚れ等を引き起こす。又、結晶性を持たない成分である為、塗布後の皮膜も弱く、包装の折り曲げ等により、皮膜が破れて防湿性が低下するという欠点があった。
【０００８】
そこで、耐ブロッキング性に優れ、大掛かりな装置が不要であり、生産性が高いと共に環境負荷も低く、ロール汚れ、皮膜破れ等を防止するために解決すべき技術的課題が生じてくるのであり、本発明は該課題を解決することを目的とする。
【課題を解決するための手段】
【０００９】
本発明は上記目的を達成するために提案されたものであり、請求項１記載の発明は、結晶性ポリエチレン樹脂、石油樹脂及びポリプロピレンワックスをベースとする組成物に、炭酸カルシウム、タルク、酸化チタン、雲母、水酸化アルミニウム等の無機物フィラーを５〜２０重量部、及び、シリコンマスターバッチを０．１〜１．０重量部添加したことを特徴とする防湿性組成物を提供する。
【００１０】
この構成によれば、上記結晶性ポリエチレン樹脂、石油樹脂及びポリプロピレンワックスは、適度な離解性及び防湿性を有するのみならず、折れにくいという効果を有する。また、炭酸カルシウム、タルク、酸化チタン、雲母、水酸化アルミニウム等の鉱物である無機物フィラーは５〜２０重量部添加される。この範囲の添加量であれば、該無機物フィラーが紙表面において細かな突起状を形成する。したがって、防湿性組成物を紙基材にコーティングした場合、紙表面から無機物フィラーが突起する構造を呈するので、他のコート紙などの紙面などが重なってもぴたりと付着せずに、ブロッキングを起こしにくくなる。
【００１１】
また、シリコンマスターバッチは０．１〜１．０重量部添加され、この範囲の添加量であれば、適度な非粘着効果を有すると共に、滑りやすいという効果を有する。したがって、防湿性組成物を紙基材にコーティングした場合、シリコンマスターバッチは非粘着性を有するだけでなく、紙面を滑りやすくするので、他の紙面などが付着しにくいという機能をもつ。
【００１２】
さらに、前記無機物フィラー及びシリコンマスターバッチの添加により、ヒートシール強度が適度な値となる。このため、例えば、Ａ２コート紙の平判包装材のコーティング層に使用した場合、従来のように、夏季の高温多湿と製品の積み上げ荷重により、コート紙表面とブロッキングを起こすことが防止される。
【００１３】
請求項２記載の発明は、結晶性ポリエチレン樹脂、石油樹脂及びポリプロピレンワックスをベースとする組成物に、融点１５０℃以下の有機物フィラーを５〜２０重量部、及び、シリコンマスターバッチを０．１〜１．０重量部添加した防湿性組成物を提供する。
【００１４】
この構成によれば、請求項１記載の防湿性組成物と同様に、結晶性ポリエチレン樹脂、石油樹脂及びポリプロピレンワックスは、離解性及び防湿性を有すると共に折れにくい主成分となる。また、融点１５０℃以下の有機物フィラー、例えばユリア樹脂、尿素、ポリエステル樹脂または酢酸ビニル樹脂を５〜２０重量部添加すると、該有機物フィラーが紙表面において細かな突起状を形成する。更に、シリコンマスターバッチ０．１〜１．０重量部は非粘着性を有する。従って、紙基材にコーティングした場合、ヒートシール強度が適度に低下し、耐ブロッキング性を高める。
【００１５】
請求項３記載の発明は、結晶性ポリエチレン樹脂、石油樹脂及びポリプロピレンワックスをベースとする組成物に、炭酸カルシウム、タルク、酸化チタン、雲母、水酸化アルミニウム等の無機物フィラー及び融点１５０℃以下の有機物フィラーを５〜２０重量部、並びに、シリコンマスターバッチを０．１〜１．０重量部添加した防湿性組成物を提供する。
【００１６】
この構成によれば、請求項１記載の防湿性組成物と同様に、結晶性ポリエチレン樹脂、石油樹脂及びポリプロピレンワックスは、離解性と防湿性を有し、折れにくい主成分となる。また、炭酸カルシウム等の無機物フィラー、及び、ユリア樹脂、尿素、ポリエステル樹脂、酢酸ビニル樹脂などの融点１５０℃以下の有機物フィラーを５〜２０重量部添加すると、これら無機物フィラー及び有機物フィラーが紙表面において細かな突起状を形成する。更に、シリコンマスターバッチ０．１〜１．０重量部は、前述のように非粘着性を有する。
【００１７】
従って、紙基材にコーティングした場合、無機物フィラー及び有機物フィラー、並びに、シリコンマスターバッチの添加により、ヒートシール強度が適度に低下し、耐ブロッキング性を高める。
【００１８】
請求項４記載の発明は、紙基材の少なくとも片面に、請求項１、２又は３記載の防湿性組成物からなるラミネート層を有する離解性防湿紙を提供する。
【００１９】
この構成によれば、紙基材の少なくとも片面に、適度なヒートシール強度をもつ防湿性組成物を積層したので、離解性に優れるだけでなく、例えば、コート紙などの表面とブロッキングを起こすことが防止される。
【発明の効果】
【００２０】
請求項１記載の発明は、適量の無機物フィラー及びシリコンマスターバッチの添加により、従来に比べて、ブロッキング性が向上する。しかも、ポリエチレン樹脂は安価であり、溶融混合方式であるために、大掛かりな装置が不要であり、生産性が高く、排水処理等の環境負荷も低い。
【００２１】
また、ポリエチレン樹脂等の組成物に加えた離解材は、古紙として再利用する際、抄紙機のドライヤーの熱により溶融粘着して、ロール汚れ等を引き起こすおそれがない。更に、結晶性を持つ主成分である為、塗布後の皮膜も強く、包装の折り曲げ等による皮膜破れの心配がなく、防湿性にも優れるというメリットを有する。
【００２２】
請求項２記載の発明は、適量の有機物フィラー及びシリコンマスターバッチの添加により、請求項１と同様に、従来に比べて、ブロッキング性が向上する等の格別の効果を奏する。
【００２３】
請求項３記載の発明は、適量の無機物フィラー及び有機物フィラー、並びに、シリコンマスターバッチの添加により、請求項１，２と同様に、コート紙表面とブロッキングを起こすことを防止できるので、内容物の製品価値を向上させる等のメッリットを有する。
【００２４】
請求項４記載の発明は、適度なヒートシール強度を有する防湿性組成物を塗工したことにより、たとえば、Ａ２コート紙の平判包装材に使用した場合でも、従来のように、夏季の高温多湿と製品の積み上げ荷重により、コート紙表面とブロッキングを起こすことを防止できるので、内容物の製品価値を向上させることができる。
【発明を実施するための最良の形態】
【００２５】
本発明の最良の形態は、紙表面とのブロッキングの発生を防ぎ、大掛かりな装置が不要であり、生産性が高いと共に環境負荷も低く、ロール汚れ、皮膜破れ等を防止して、離解性及び防湿性に優れるという目的を、結晶性ポリエチレン樹脂、石油樹脂及びポリプロピレンワックスをベースとする組成物に、炭酸カルシウム、タルク、酸化チタン、雲母、水酸化アルミニウム等の無機物フィラー、及び／又は、ユリア樹脂、尿素、ポリエステル樹脂、酢酸ビニル樹脂等の融点１５０℃以下の有機物フィラー、並びに、シリコンマスターバッチを添加することにより達成した。
【００２６】
即ち、本発明に係るベース組成物には、炭酸カルシウム等の無機物フィラー（無機フィラー）を５〜２０重量部、シリコンマスターバッチを０．１〜１．０重量部添加する。前記無機物フィラーは、これに替えて、融点１５０℃以下の有機物フィラー（有機フィラー）を用いても良い。また、ベース組成物には、炭酸カルシウム等の無機物フィラー及び融点１５０℃以下の有機物フィラーを５〜２０重量部、かつ、シリコンマスターバッチを０．１〜１．０重量部添加しても良い。本発明の離解性防湿紙は、前記防湿性組成物を紙基材の片面又は必要により両面に、ラミネート押出し加工等で塗工することにより製造される。なお、前記フィラーは、使用条件等に応じて、表面を適当な状態に加工して添加することがある。
【実施例１】
【００２７】
以下、本発明の実施例１を図１及びに図２に従って説明する。本実施例に係る防湿性組成物は、結晶性ポリエチレン樹脂、石油樹脂及びＰＰワックス（ポリプロピレンワックス）をベースとし、これに、無機物フィラーとシリコンマスターバッチを添加した。この場合、無機物フィラーは５〜２０重量部、シリコンマスターバッチは０．１〜１．０重量部添加した。無機物フィラーとしては、炭酸カルシウム、タルク、酸化チタン、雲母、水酸化アルミニウム等の無機物フィラーを使用した。そして、防湿性組成物は、これを溶融押出し加工により、クラフト紙基材にラミネートして、離解性防湿紙を製造した。
【００２８】
より詳しくは、結晶性ポリエチレン樹脂、石油樹脂及びＰＰワックスをベースとして、これに、無機物フィラーである炭酸カルシウム及びタルクと、シリコンマスターバッチとを事前に添加して、熱溶融した。この溶融混合物（防湿性組成物Ｃ）を押出し機により混練し、図１に示す、ホッパー１に投入し、Ｔダイ（スリット）２からクラフト紙基材３の片面にフィルム状に積層させて、加圧ロール４と冷却ロール５により加圧成形した。これによって、図２に示すように、クラフト紙基材３に防湿層６を塗工してなる離解性防湿（ラミネート）紙７が得られた。尚、図１中、８は紙基材（材料）巻き戻し装置、９は防湿紙（製品）巻き取り装置、１０はバレルである。
【００２９】
比較実験のために、結晶性ポリエチレン樹脂等の組成主成分に、シリコンマスターバッチを０．６重量部、上記無機物フィラーを１３重量部添加して、サンプルＳ１（防湿性組成物）を得た。又、サンプルＳ１とは、前記無機物フィラーの添加量のみを３重量部、６重量部、１９重量部及び２２重量部に替えて、サンプルＳ２，Ｓ３，Ｓ４及びＳ５をそれぞれ得た。
【００３０】
上記各サンプルＳ１〜Ｓ５を押出し機によりそれぞれ混練し、図１に示す押出し塗工装置を用いて、クラフト紙基材３片面に積層し加圧成形することにより、５種類のラミネート紙Ｒ１〜５を製造した。ブロッキング性能を試験するために、各ラミネート紙Ｒ１〜Ｒ５を、Ａ２コート紙（５００枚）の平判包装材料に使用し、夏季にこれらを所定高さに積み上げた。その結果、ラミネート紙Ｒ１，Ｒ２，Ｒ３は、前記コート紙表面とブロッキングを起こすことがなかった。一方、ラミネート紙（比較例）Ｒ４，Ｒ５については、高温多湿と積み上げ荷重によりブロッキングを起こした。
【００３１】
また、ラミネート紙Ｒ１，Ｒ２，Ｒ３の防湿層は、結晶性を持つ結晶性ポリエチレン樹脂等を主成分とするので、ラミネート紙Ｒ４，Ｒ５の防湿層に比べて、塗布後の皮膜が強くなった。加えて、包装紙の折り曲げ等による皮膜破れがみられず、防湿性が著しく向上した。
【実施例２】
【００３２】
次に、本発明の実施例２を説明する。本実施例の防湿性組成物は、結晶性ポリエチレン樹脂、石油樹脂及びＰＰワックスをベースとし、融点１５０℃以下の有機物フィラー５〜２０重量部と、シリコンマスターバッチ０．１〜１．０重量部添加したことを特徴とする。
【００３３】
比較実験のために、結晶性ポリエチレン樹脂等の組成主成分にシリコンマスターバッチを０．６重量部、融点１５０℃以下の有機物フィラーであるユリア樹脂を１３重量部添加して、サンプルＳ６を得た。又、サンプルＳ６とは、有機物フィラーの添加量のみを３重量部、６重量部、１９重量部及び２２重量部に替えて、サンプルＳ７，Ｓ８，Ｓ９及びＳ１０をそれぞれ得た。
【００３４】
上記各サンプルＳ６〜Ｓ１０を押出し機でそれぞれ混練し、実施例１と同様に、クラフト紙基材３の片面に積層し加圧成形することにより、５種類のラミネート紙Ｒ６〜Ｒ１０を製造した。これらについて、前記アンチブロッキング性能試験を行ったところ、本発明のラミネート紙Ｒ６，Ｒ７，Ｒ８は、比較例のラミネート紙Ｒ９，Ｒ１０に比べ、耐ブロッキング性が高くなった。なお、融点１５０℃以下の有機物フィラーを、融点１５０℃を越える有機物フィラーに替えた場合（比較例）は、本実施例に較べてブロッキング性が低下した。
【実施例３】
【００３５】
次に、本発明の実施例３を説明する。本実施例の防湿性組成物は、結晶性ポリエチレン樹脂、石油樹脂及びＰＰワックスをベースとした。これに、無機物フィラーである炭酸カルシウムとタルク、及び融点１５０℃以下の有機物フィラーであるユリア樹脂、並びに、シリコンマスターバッチを添加した。この場合、無機物フィラー及び有機物フィラーは５〜２０重量部、シリコンマスターバッチは０．１〜１．０重量部添加したことを特徴とする。
【００３６】
比較実験のために、結晶性ポリエチレン樹脂等の組成主成分に、シリコンマスターバッチを０．６重量部、無機物フィラー及び有機物フィラーを１３重量部添加して、サンプルＳ１１を得た。又、サンプルＳ１１とは、無機物フィラー及び有機物フィラーの添加量のみを３重量部、６重量部、１９重量部及び２２重量部に替えて、サンプルＳ１２，Ｓ１３，Ｓ１４及びＳ１５をそれぞれ得た。
【００３７】
実施例１，２と同様に、各サンプルＳ１１〜Ｓ１５を混練し、クラフト紙基材３の片面に積層し加圧成形することにより、５種類のラミネート紙Ｒ１１〜Ｒ１５を製造した。これらについて、前記ブロッキング性能試験を行ったところ、本発明のラミネート紙Ｒ１１，Ｒ１２，Ｒ１３は、ラミネート紙（比較例）Ｒ１４、Ｒ１５に比べて、耐ブロッキング性が向上した。なお、融点１５０℃以下の有機物フィラーを、融点１５０℃を越える有機物フィラーに替えた場合（比較例）は、本実施例に較べて耐ブロッキング性が低下した。
【００３８】
このように本発明は、安価なポリエチレン樹脂等をベースとして、フィラーとシリコンマスターバッチを適量添加して溶融混合するので、大掛かりな装置が不要であり、排水処理等の環境負荷が低下し、生産性が向上した。
【００３９】
さらに、離解材であるフィラー及びシリコンマスターバッチは、熱により溶融粘着するおそれがないため、ロール汚れ等を引き起こすことがなかった。
【００４０】
尚、本発明は、本発明の精神を逸脱しない限り種々の改変を為すことができ、そして、本発明が該改変されたものに及ぶことは当然である。
【図面の簡単な説明】
【００４１】
【図１】本発明の一実施の形態を示し、押出し塗工工程の説明図。
【図２】本発明の一実施の形態に係る離解性防湿紙を示す断面図。
【符号の説明】
【００４２】
１    ホッパー
２    Ｔダイ
３    クラフト紙基材
４    加圧ロール
５    冷却ロール
６    防湿層
７    離解性防湿紙
８    紙基材巻き戻し装置
９    防湿紙巻き取り装置
１０  バレル
Ｃ    防湿性組成物
【図１】
2007045890.tif 000003
【図２】
2007045890.tif 000004